(57)【要約】【課題】安価であると共に毒性も殆どないセラミック製サーモクロミック体およびその製造方法ならびにこのセラミック体を含有する示温性物品を提供する。【解決手段】フェライト系化合物からなり、２５℃から３００℃への温度上昇に伴い可逆的に色が変化するサーモクロミック性を有するセラミック体であり、このフェライト系化合物がスピネル型の結晶構造を有する化合物、ペロブスカイト型の結晶構造を有する化合物およびガーネット型の結晶構造を有する化合物から選ばれた少なくとも１つを含むフェライト系化合物であり、サーモクロミック性が温度２００℃以上で色差（ΔＥ）４．０以上および温度３００℃以上で色差（ΔＥ）６．０以上に色が変化する。【選択図】図２
2020143196.tif 000002
【特許請求の範囲】
【請求項１】
フェライト系化合物からなり、２５℃から３００℃への温度上昇に伴い可逆的に色が変化するサーモクロミック性を有するセラミック体であって、
前記フェライト系化合物がスピネル型の結晶構造を有する化合物、ペロブスカイト型の結晶構造を有する化合物およびガーネット型の結晶構造を有する化合物から選ばれた少なくとも１つを含むフェライト系化合物であり、
前記サーモクロミック性は、２００℃以上で色差（ΔＥ）４．０以上および３００℃以上で色差（ΔＥ）６．０以上に色が変化することを特徴とするセラミック体。
【請求項２】
前記スピネル型の結晶構造を有する化合物がＭＦｅ２Ｏ４（ただし、ＭはＬｉ２、Ｚｎ、およびＭｇから選ばれた少なくとも１つの元素）であり、前記ペロブスカイト型の結晶構造を有する化合物がＮＦｅＯ３（ただし、ＮはＬａ、Ｙ、Ｇｄ、およびＮｄから選ばれた少なくとも１つの元素）であり、前記ガーネット型の結晶構造を有する化合物がＬ３Ｆｅ５Ｏ１２（ただし、ＬはＹ、Ｓｍ、Ｇｄ、およびＥｒから選ばれた少なくとも１つの元素）であることを特徴とする請求項１記載のセラミック体。
【請求項３】
前記ＭＦｅ２Ｏ４におけるＦｅの一部がＡｌで置換されたＭ（Ｆｅ１−ｘＡｌｘ）２Ｏ４（ただし、ｘ＝０〜０．２モル）であることを特徴とする請求項２記載のセラミック体。
【請求項４】
請求項１記載のセラミック体の製造方法であって、
酸化物、水酸化物および炭酸塩の少なくとも１つから選ばれた鉄の化合物と、酸化物および炭酸塩の少なくとも１つから選ばれた前記Ｍ、前記Ｎまたは前記Ｌの化合物とを混合する工程と、
この混合物を、空気中、９００〜１３００℃で焼成する工程とを備えることを特徴とするセラミック体の製造方法。
【請求項５】
温度変化に伴い可逆的に色が変化する可逆的示温性を有するセラミック体を含む示温性物品であって、
前記セラミック体が請求項１から請求項３のいずれか１項記載のセラミック体であることを特徴とする示温性物品。
【発明の詳細な説明】
【技術分野】
【０００１】
本発明は、サーモクロミック性を有するセラミック体（セラミック製サーモクロミック体ともいう）およびその製造方法、ならびにこのセラミック体を含有する示温性物品に関する。
【背景技術】
【０００２】
熱エネルギーにより色が変化することをサーモクロミック現象と呼び、温度変化を視覚による色変化から直感的に感じることができるため、多くの分野で研究されている。これまでにサーモクロミック現象を示す材料は、有機系材料が多く１００℃以下での使用に限定されており、耐熱性の高いものでも２００℃以上での利用は不可能であり、高温耐久性や高温変色温度域において制約があった。例えば、土鍋、フライパンなどの加熱用調理器具は加熱開始から短時間で２００〜３００℃に達することから、この程度の温度領域で強いサーモクロミック性を示す材料が望まれている。
【０００３】
耐熱性が期待される無機系サーモクロミック材料としては、酸化第二鉄を用いた材料が知られており（特許文献１）、温度変化に伴い、赤色から赤黒色へ可逆的に変化するが、この色変化に限られている。また、酸化ビスマス系化合物を用いた材料が知られている（特許文献２）。さらに、チタン酸バリウム系化合物を用いた材料が本出願人により出願されている（特許文献３）。酸化バナジウムを用いた板ガラスが試験販売の段階であるが、強い毒性が問題である。酸化テルル等の材料も報告されているが、研究段階で毒性の問題もあり、いまだに実用には至っていない。
【先行技術文献】
【特許文献】
【０００４】
【特許文献１】特表２０１５−５０８１０６号公報
【特許文献２】特許第５０２７９８３号公報
【特許文献３】特開２０１８−１４１１１２号公報
【発明の概要】
【発明が解決しようとする課題】
【０００５】
しかしながら、酸化ビスマス系化合物、酸化バナジウム系化合物等は毒性を有するなどの問題もあり、家庭用土鍋等の加熱用陶磁器製品、熱による危険を視覚的に察知できる工場等における高温配管類用途などには、使用することが困難であった。特に、１０００℃以上の加熱に耐え、２５℃から５００℃程度の雰囲気温度の変化に伴い、色が可逆的に変化する特性を有するサーモクロミック性を有するセラミック体は知られていない。
【０００６】
本発明はこのような問題に対処するためになされたものであり、ビスマスやバナジウムに比較して安価であると共に、毒性も殆どないセラミック製サーモクロミック体およびその製造方法ならびにこのセラミック体を含有する示温性物品の提供を目的とする。
【課題を解決するための手段】
【０００７】
本発明のセラミック体は、フェライト系化合物からなり、２５℃から３００℃への温度上昇に伴い可逆的に色が変化するサーモクロミック性を有するセラミック体である。
上記フェライト系化合物がスピネル型の結晶構造を有する化合物、ペロブスカイト型の結晶構造を有する化合物およびガーネット型の結晶構造を有する化合物から選ばれた少なくとも１つを含むフェライト系化合物であり、
上記サーモクロミック性は、温度２００℃以上で色差（ΔＥ）４．０以上および温度３００℃以上で色差（ΔＥ）６．０以上に色が変化することを特徴とする。
【０００８】
本発明のフェライト系化合物からなるセラミック体の中で、（１）上記スピネル型の結晶構造を有する化合物がＭＦｅ２Ｏ４（ただし、ＭはＬｉ２、Ｚｎ、およびＭｇから選ばれた少なくとも１つの元素）であり、（２）上記ペロブスカイト型の結晶構造を有する化合物がＮＦｅＯ３（ただし、ＮはＬａ、Ｙ、Ｇｄ、およびＮｄから選ばれた少なくとも１つの元素）であり、（３）上記ガーネット型の結晶構造を有する化合物がＬ３Ｆｅ５Ｏ１２（ただし、ＬはＹ、Ｓｍ、Ｇｄ、およびＥｒから選ばれた少なくとも１つの元素）であることを特徴とする。
また、上記ＭＦｅ２Ｏ４におけるＦｅの一部がＡｌで置換されたＭ（Ｆｅ１−ｘＡｌｘ）２Ｏ４（ただし、ｘ＝０〜０．２モル）であることを特徴とする。
【０００９】
上記本発明のセラミック体の製造方法は、酸化物、水酸化物および炭酸塩の少なくとも１つから選ばれた鉄の化合物と、酸化物および炭酸塩の少なくとも１つから選ばれた上記Ｍ、上記Ｎまたは上記Ｌの化合物とを混合する工程と、この混合物を、空気中、９００〜１３００℃で焼成する工程とを備えることを特徴とする。
【００１０】
本発明の示温性物品は、温度変化に伴い可逆的に色が変化する可逆的示温性を有する上記セラミック体を含むことを特徴とする。
【発明の効果】
【００１１】
本発明のセラミック体は、温度２００℃以上で色差（ΔＥ）４．０以上および温度３００℃以上で色差（ΔＥ）６．０以上を示すフェライト系化合物であるので、１０００℃以上の加熱に耐え、２５℃〜５００℃の温度域において、温度の変化に伴い可逆的に色が変化する。このため、温度の変化を視覚的に検知することが容易にできる。
【図面の簡単な説明】
【００１２】
【図１】フェライトのサーモクロミック性を示す図である。
【図２】スピネル型フェライトのサーモクロミック性を示す図である。
【図３】置換スピネル型フェライトのサーモクロミック性を示す図である。
【図４】ペロブスカイト型フェライトのサーモクロミック性を示す図である。
【図５】置換ペロブスカイト型フェライトのサーモクロミック性を示す図である。
【発明を実施するための形態】
【００１３】
フェライト系材料は、一般に磁性材料であることから、電子部品としての記憶媒体、電気製品としてのモーターなどに広く使われているが、サーモクロミック材料として利用されているものはなく、ほとんど研究されていない。しかしながら、遷移金属含有チタン酸バリウム、β‐ユークリプタイト、β−スポジュメンなど、耐熱性の高い無機系サーモクロミック材料の開発を研究する中で、フェライト系の結晶を析出したものが優れたサーモクロミック性を示すことを見出した。本発明はこのような知見に基づくものである。
【００１４】
フェライトには、基本的にその結晶構造によってスピネル型（ＭＦｅ２Ｏ４で表す組成）、ペロブスカイト型（ＮＦｅＯ３で表す組成）、ガーネット型（Ｌ３Ｆｅ５Ｏ１２で表す組成）およびマグネトプランバイト型（ＲＦｅ６Ｏ１９で表す組成）の４種類がある。これらの各フェライトには、さらにその組成によって様々な種類のものがある。
【００１５】
上記フェライトの中で、本発明に使用できるフェライトは、スピネル型の結晶構造を有する化合物、ペロブスカイト型の結晶構造を有する化合物およびガーネット型の結晶構造を有する化合物から選ばれた少なくとも１つを含むフェライト系化合物である。これらのフェライト系化合物の中でも、サーモクロミック性が温度２００℃以上で色差（ΔＥ）４．０以上および温度３００℃以上で色差（ΔＥ）６．０以上に色が変化するフェラトである。好ましくは、２５℃を基準として、２００℃で色差（ΔＥ）４．０以上および温度３００℃で色差（ΔＥ）６．０以上である。２００℃以上で色差（ΔＥ）４．０以上および３００℃以上で色差（ΔＥ）６．０以上であるので、温度変化に対してフェライトの色の変化が著しく、または極めて著しく色が変化する。
【００１６】
サーモクロミック性はＣＩＥ−Ｌ＊ａ＊ｂ＊を算出することで温度による色変化を数値化した（ＪＩＳ  Ｚ  ８７８１）。サーモクロミック性の測定は、ミノルタ（株）製ＣＲ−３００色彩色差計を用い、Ｙｘｙ値を測定し、それより一般的な表色系であるＣＩＥ−Ｌ＊ａ＊ｂ＊表色系へ変換した。変換式および色差ΔＥの計算式を数１に示す。
【００１７】
【数１】
2020143196.tif 000003
【００１８】
Ｌ＊ａ＊ｂ＊表色系において、Ｌ＊は明るさを表しており、Ｌ＊＝０が黒を、Ｌ＊＝１００が白を表している。ａ＊およびｂ＊は色の方向を示しており、＋ａ＊は赤方向、−ａ＊は緑方向を示しており、＋ｂ＊は黄方向、−ｂ＊は青方向を示している。また、それぞれ数値の絶対値が大きくなるに従って色あざやかになり、小さくなるに従ってくすんだ色になる。
【００１９】
色差ΔＥの値に対する色の変化を右側に示すと以下のようになる。
０    〜０．５未満  ：目視により極めて僅かに異なる
０．５〜１．５未満  ：僅かに異なる
１．５〜３．０未満  ：感知し得るほどに異なる
３．０〜６．０未満  ：著しく異なる
６．０〜１２．０未満：極めて著しく異なる
１２．０以上        ：別の色系になる
【００２０】
サーモクロミック性を測定するための試料は、以下の方法で作製した。鉄の酸化物とフェライトを形成する他の必要な成分の所定量を湿式ボールミルにより混合する。例えば調合物が２０ｇの場合、水４０ｍｌを加えて、８時間程度ボールミルにより混合する。混合物を約１００℃で乾燥後、乳鉢で粉砕し、９００〜１３００℃で約１時間程度焼成することにより、各種フェライトを合成した。これを湿式ボールミルで粉砕、乾燥後、プレス成形し、循環式オーブンで加熱して、色彩色差計測定試料とした。測定温度は２５℃〜３００℃とした。ＣＩＥ−Ｌ＊ａ＊ｂ＊において２５℃を基準として所定温度での値を測定し、色差（ΔＥ）を計算することによりサーモクロミック性を調べた。
【００２１】
フェライトの代表的な組成として、スピネル型はＭｇフェライト（ＭｇＦｅ２Ｏ４）、ペロブスカイト型はＬａフェライト（ＬａＦｅＯ３）、ガーネット型はＹフェライト（Ｙ３Ｆｅ５Ｏ１２）、マグネトプランバイト型はＳｒフェライト（ＳｒＦｅ６Ｏ１９）を選択し、表１に示す調合割合で調合を行なった。この混合物を用いて上記方法によりサーモクロミック性を測定するための試料を作製し、サーモクロミック性を調べた。焼成条件は温度が１２００℃、時間が１時間である。結果を図１に示す。また、２５℃から３００℃における色差（ΔＥ）の測定結果を表１に示す。
【００２２】
【表１】
2020143196.tif 000004
【００２３】
表１および図１に示すように、スピネル型フェライト（ＭｇＦｅ２Ｏ４）、ペロブスカイト型フェライト（ＬａＦｅＯ３）、ガーネット型フェライト（Ｙ３Ｆｅ５Ｏ１２）は、優れたサーモクロミック性を示した。特にスピネル型フェライトおよびペロブスカイト型フェライトが優れていた。また、図１の結果より、温度２００℃以上で色差（ΔＥ）４．０以上および温度３００℃以上で色差（ΔＥ）６．０以上に色が変化するとサーモクロミック性に優れていることが分かった。色の変化がこの範囲以下であるマグネトプランバイト型フェライト（ＳｒＦｅ６Ｏ１９）はスピネル型等に比較してサーモクロミック性に劣っていた。
【００２４】
スピネル型フェライトの調合割合を表２に示す。表１に示すフェライトの例と同様に試料を作製し、サーモクロミック性を測定した。ただし、焼成温度はＺｎフェライト、Ｌｉフェライトが１０００℃、それ以外が１２００℃とした。サーモクロミック性測定結果を図２に示す。また、２５℃から３００℃における色差（ΔＥ）の測定結果を表２に示す。
【００２５】
【表２】
2020143196.tif 000005
【００２６】
表２および図２に示すように、スピネル型フェライトの中でＬｉフェライト、Ｚｎフェライト、Ｍｇフェライトが優れたサーモクロミック性を示した。これらに比較して、Ｍｎフェライト、Ｎｉフェライト、Ｃｕフェライトのサーモクロミック性は小さかった。
【００２７】
優れたサーモクロミック性を示したＺｎフェライトおよびＭｇフェライトのＦｅの一部をＡｌで置換したフェライトのサーモクロミック性を測定した。置換フェライトの調合割合を表３に示す。表１に示すフェライトの例と同様に試料を作製した。ただし、焼成温度は置換Ｚｎフェライトが１０００℃、置換Ｍｇフェライトが１２００℃とした。サーモクロミック性測定結果を図３に示す。また、２５℃から３００℃における色差（ΔＥ）の測定結果を表３に示す。
【００２８】
【表３】
2020143196.tif 000006
【００２９】
表３および図３に示すように、ＺｎフェライトおよびＭｇフェライトのＦｅの一部をＡｌで置換することにより、特にＦｅの一部を０〜０．２モルＡｌで置換することにより、サーモクロミック性が向上することが明らかになった。
【００３０】
ペロブスカイト型フェライトの調合割合を表４に示す。表１に示すフェライトの例と同様に試料を作製し、サーモクロミック性を測定した。ただし、焼成温度はＹフェライト、Ｌａフェライトは１３００℃、Ｎｄフェライト、Ｇｄフェライトは１２００℃とした。サーモクロミック性測定結果を図４に示す。また、２５℃から３００℃における色差（ΔＥ）の測定結果を表４に示す。
【００３１】
【表４】
2020143196.tif 000007
【００３２】
表４および図４に示すように、Ｙフェライト、Ｌａフェライト、Ｎｄフェライト、およびＧｄフェライトは優れたサーモクロミック性を示すことが明らかになった。
【００３３】
優れたサーモクロミック性を示したペロブスカイト型フェライトのＦｅの一部をＡｌで置換したフェライトのサーモクロミック性を測定した。置換フェライトの調合割合を表５に示す。表１に示すフェライトの例と同様に試料を作製した。ただし、焼成温度は１３００℃とした。サーモクロミック性測定結果を図５に示す。また、２５℃から３００℃における色差（ΔＥ）の測定結果を表５に示す。
【００３４】
【表５】
2020143196.tif 000008
【００３５】
表５および図５に示すように、ＹフェライトおよびＬａフェライトのＦｅの一部をＡｌで置換することにより、サーモクロミック性が低下することが分かった。ただし、置換割合が０．５モル程度までは３００℃以上で色差（ΔＥ）６．０以上のサーモクロミック性を示した。
【００３６】
本発明のセラミック体の製造方法は、（１）フェライトを形成するセラミック原材料を均一に混合する工程と、（２）この混合物を空気中、９００〜１３００℃で焼成する工程とを含む。原材料としては、酸化物、水酸化物および炭酸塩の少なくとも１つから選ばれた鉄の化合物と、酸化物および炭酸塩の少なくとも１つから選ばれた上記Ｍ、上記Ｎまたは上記Ｌの化合物とが挙げられる。混合工程としては粉砕および混合に用いられる公知の方法、例えばボールミルなどが採用できる。ボールミルは焼成後の粉砕にも用いることができる。
【００３７】
上記セラミック体は、温度の変化に伴い可逆的に色が変化することから、これを単体でまたは他の材料と組み合わせて、粉体、成形体、焼結体、薄膜体、または釉薬として使用することができる。このセラミック体は、有機物系サーモクロミック体と異なり、２００℃以上の高温であっても可逆的に色が変化できる無機系サーモクロミック体となる。このため、本発明のセラミック体は、食器や調理用器具の表面（釉薬等）に使用することによる温度の視覚化（土鍋、天ぷら鍋、フライパン等）、焼成炉等のレンガやタイル等の外壁材の高温部位への塗布による危険箇所の可視化、化学工場等における高温配管等など高温部位への塗布による危険箇所の可視化に利用できる。
【００３８】
本発明の示温性物品は上記セラミック体を含む。例えば、釉薬とする場合、釉薬の母材となる組成物（陶磁器用フリット９５質量％、蛙目粘土５質量％）に、上記セラミック体の粉末を固形分全体に対して１０〜４００質量％程度、好ましくは１０〜１００質量％程度配合し、６０％程度の水溶液とすることでスラリー状の釉薬を作製できる。この釉薬を下地となる焼成体（陶磁器素地）に施釉して、乾燥後、焼成することにより、表面に釉層が形成された示温性物品が作製できる。
【産業上の利用可能性】
【００３９】
本発明のセラミック体は、高温度域において可逆的に色が変化するので、高温部位への設置などによる危険箇所の可視化に利用できる。
【図１】
2020143196.tif 000009
【図２】
2020143196.tif 000010
【図３】
2020143196.tif 000011
【図４】
2020143196.tif 000012
【図５】
2020143196.tif 000013